(57)【特許請求の範囲】
【請求項１】
多孔質フィルムの片面に一軸延伸された熱可塑性合成樹脂線条体からなる布状体Ａと、他面に合成樹脂の布状体Ｂを積層してなる通気性及び防水性を有する家畜排泄物の乾燥・発酵用被覆材であって、
前記布状体Ａは、テープ状の前記熱可塑性合成樹脂線条体を織成してなる織布、又は、テープ状の前記熱可塑性合成樹脂線条体を一方向に並列し、その上に直交する方向に前記熱可塑性合成樹脂線条体を並列して、両者の交点を接合してなる交差結合布であり、
前記布状体Ｂは、不織布であることを特徴とする家畜排泄物の乾燥・発酵用被覆材。
【請求項２】
多孔質フィルムの片面に一軸延伸された熱可塑性合成樹脂線条体からなる布状体Ａと、他面に一軸延伸された熱可塑性合成樹脂線条体からなる布状体Ｂを積層してなる通気性及び防水性を有する家畜排泄物の乾燥・発酵用被覆材であって、
前記布状体Ａ及びＢは、テープ状の前記熱可塑性合成樹脂線条体を織成してなる織布、又は、テープ状の前記熱可塑性合成樹脂線条体を一方向に並列し、その上に直交する方向に前記熱可塑性合成樹脂線条体を並列して、両者の交点を接合してなる交差結合布であることを特徴とする家畜排泄物の乾燥・発酵用被覆材。
【請求項３】
シートの質量が２００ｇ／ｍ2以下であることを特徴とする請求項１又は２に記載の家畜排泄物の乾燥・発酵用被覆材。
【請求項４】
多孔質フィルムと布状体Ａ、及び／又は、多孔質フィルムと布状体Ｂが部分接着されてなることを特徴とする請求項１、２又は３に記載の家畜排泄物の乾燥・発酵用被覆材。
【請求項５】
多孔質フィルムと布状体Ａ、及び／又は、多孔質フィルムと布状体Ｂの部分接着が、線状であることを特徴とする請求項４に記載の家畜排泄物の乾燥・発酵用被覆材。
【請求項６】
前記熱可塑性合成樹脂線条体は、高融点の合成樹脂からなる基層と、低融点の合成樹脂からなる表層との積層テープ状体によって構成されてなることを特徴とする請求項１〜５のいずれかに記載の家畜排泄物の乾燥・発酵用被覆材。
【請求項７】
前記織布及び交差結合布は、下記式によって算出される空隙率が１０〜８０％であることを特徴とする請求項１〜６のいずれかに記載の家畜排泄物の乾燥・発酵用被覆材。
【数１】
0004642289.tif 000005
【請求項８】
家畜排泄物の乾燥・発酵用被覆材の透気度が１００００ｓｅｃ／３００ｍｌ以下、透湿度が５００ｇ／ｍ2・２４ｈｒ以上であることを特徴とする請求項１〜７のいずれかに記載の家畜排泄物の乾燥・発酵用被覆材。
【発明の詳細な説明】
【０００１】
【発明の属する技術分野】
本発明は、乳牛などの家畜の排泄物を乾燥・発酵させる場合に使用される通気性及び防水性を有する家畜排泄物の乾燥・発酵用被覆材に関する。
【０００２】
【従来の技術】
従来、乳牛、肉牛、羊、山羊、馬、豚などの家畜が排泄した糞尿の処理は、畜舎横にコンクリート枠を組んで堆積する方法、畜舎からラグーンに移送する方法、畜舎からパイプで地下スラリータンクに移送する方法、畜舎から堆肥舎に移送する方法、機械によって固液を分離する方法、広いパドックに堆積する方法などにより、特定場所に集積し、固体成分を堆肥として活用し、液体成分を液肥として活用することが考えられている。
【０００３】
固体成分を堆肥として商品化し活用するためには、固体成分の乾燥化を必要とし、また、処理においては悪臭問題、雨水による流出問題などの対策を必要とする。
【０００４】
このため集積場には、覆い、囲み等を必要とするが、覆い等をしたときは乾燥に時間を要するという問題が生じる。
【０００５】
また、作業場、農業用天幕等に使用するためには、強度に優れ、軽量で取扱いが容易であることも必要となる。
【０００６】
【発明が解決しようとする課題】
本発明は、機械的強度に優れ、耐久性があり、軽量で取扱いが容易であると共に、水蒸気や気体を透過するが水分は透過させないため、雨露に濡れることがなく、しかも乾燥を阻害しない家畜排泄物の乾燥・発酵用被覆材を提供するものである。
【０００７】
【課題を解決するための手段】
本発明は、上記課題を解決するために鋭意検討した結果なされたもので、多孔質フィルムの片面に一軸延伸された熱可塑性合成樹脂線条体からなる布状体Ａと、他面に合成樹脂の布状体Ｂを積層してなる通気性及び防水性を有する家畜排泄物の乾燥・発酵用被覆材であって、前記布状体Ａは、テープ状の前記熱可塑性合成樹脂線条体を織成してなる織布、又は、テープ状の前記熱可塑性合成樹脂線条体を一方向に並列し、その上に直交する方向に前記熱可塑性合成樹脂線条体を並列して、両者の交点を接合してなる交差結合布であり、前記布状体Ｂは、不織布であることを特徴とする家畜排泄物の乾燥・発酵用被覆材、及び、多孔質フィルムの片面に一軸延伸された熱可塑性合成樹脂線条体からなる布状体Ａと、他面に一軸延伸された熱可塑性合成樹脂線条体からなる布状体Ｂを積層してなる通気性及び防水性を有する家畜排泄物の乾燥・発酵用被覆材であって、前記布状体Ａ及びＢは、テープ状の前記熱可塑性合成樹脂線条体を織成してなる織布、又は、テープ状の前記熱可塑性合成樹脂線条体を一方向に並列し、その上に直交する方向に前記熱可塑性合成樹脂線条体を並列して、両者の交点を接合してなる交差結合布であることを特徴とする家畜排泄物の乾燥・発酵用被覆材を提供するものである。
【０００８】
また、本発明は、シートの質量が２００ｇ／ｍ2以下であることを特徴とする上記の家畜排泄物の乾燥・発酵用被覆材、多孔質フィルムと布状体Ａ、及び／又は、多孔質フィルムと布状体Ｂが部分接着されてなる上記の家畜排泄物の乾燥・発酵用被覆材、及び、多孔質フィルムと布状体Ａ、及び／又は、多孔質フィルムと布状体Ｂの部分接着が、線状である上記の家畜排泄物の乾燥・発酵用被覆材を提供するものである。
【０００９】
さらに、本発明は、前記熱可塑性合成樹脂線条体が、高融点の合成樹脂からなる基層と、低融点の合成樹脂からなる表層との積層テープ状体によって構成されてなる上記の家畜排泄物の乾燥・発酵用被覆材、及び、前記織布及び交差結合布は、下記式によって算出される空隙率が１０〜８０％である上記の家畜排泄物の乾燥・発酵用被覆材を提供するものである。
【００１０】
【数２】
0004642289.tif 000002
【００１１】
また、本発明は、家畜排泄物の乾燥・発酵用被覆材の透気度が１００００ｓｅｃ／３００ｍｌ以下、透湿度が５００ｇ／ｍ2・２４ｈｒ以上である上記の家畜排泄物の乾燥・発酵用被覆材を提供するものである。
【００１２】
【発明の実施の形態】
本発明に係る家畜排泄物の乾燥・発酵用被覆材１は、図１に示すように、多孔質フィルム２の片面に合成樹脂製の布状体Ａが積層され、他面に布状体Ｂが積層される。
【００１３】
本発明において多孔質フィルム２として使用される材料としては、熱可塑性樹脂が好ましく、具体的には、ポリオレフィン、ポリエチレンテレフタレート、ポリブチレンテレフタレート等のポリエステル、ナイロン６、ナイロン６６等のポリアミド等を用いることができ、中でもポリオレフィンが好ましく、ポリオレフィンとしては、エチレン、プロピレン、ブテン−１、ヘキセン−１、オクテン−１、デセン−１等の単独重合体、あるいはこれらを主成分とする共重合体を用いることができる。
【００１４】
特にメタロセン触媒を用いて重合されたポリオレフィン、好ましくはポリエチレン、ポリプロピレン、エチレン・α−オレフィン共重合体を使用することが好ましい。
【００１５】
多孔質フィルム２として、ポリエチレン系重合体を用いるときは、密度が０．８８０〜０．９２５ｇ／ｃｍ3、好ましくは、０．８８５〜０．９１５ｇ／ｃｍ3、曲げ剛性が１００〜３２００Ｋｇ／ｃｍ2のものが適当である。密度が低くなると機械的強度が低下し、また、高くなると家畜排泄物の乾燥・発酵用被覆材１としての剛性が高くなり敷設作業の作業性が悪くなる。
【００１６】
また、これら熱可塑性樹脂には、必要に応じて各種の添加剤を配合することができ、具体的には、フェノール系、有機ホスファイト系、ホスナイトなどの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；ヒドラジン系、アミンアシド系等の金属不活性剤；含臭素有機系、リン酸系、三酸化アンチモン、水酸化マグネシウム、赤リン等の難燃剤；有機顔料；無機顔料；無機充填剤、有機充填剤；金属イオン系などの無機、有機抗菌剤等が挙げられる。
【００１７】
これらの熱可塑性樹脂を用いて多孔質フィルム２を形成する方法に制限はなく、自体公知の方法によって得ることができ、たとえば、熱可塑性樹脂をＴダイ法、インフレーション法によってフィルムに成形した後、針等で機械的に小孔を穿設してもよく、また、電気放電等によって電気的に穿設することもできる。さらに、熱可塑性樹脂に食塩、硫酸ナトリウム、砂糖等可溶性物質を混練してフィルムを成形した後、可溶性物質を溶出することによって小孔を形成することもできる。
【００１８】
また、無機充填材を配合した熱可塑性樹脂を溶融成形して得られたフィルムを延伸処理することによって、無機充填材と熱可塑性樹脂間に界面剥離を生じせしめて多孔質フィルム２とすることもできる。この場合、使用される無機充填材としては、熱可塑性樹脂に充填材として使用される無機、あるいは、有機の微粉状体を広く使用することができるが、特に炭酸カルシウムが好ましい。炭酸カルシウムは、分散性に優れ、また、熱可塑性樹脂との間の界面剥離が生じ易いため均一な多孔質フィルム２を得ることができる。
【００１９】
本発明において使用される布状体Ａとは、熱可塑性合成樹脂からなる可撓性のシート状体を総称するものとし、一軸延伸された、モノフィラ、テープ、ヤーン、スプリットヤーン、短繊維、長繊維等の線条体３ａ、３ｂを用いて、図１に示すように、平織り、綾織等の織布４ａとし、また、図２に示すように、多数の線条体３ａを一方向に並設し、その上に直交する方向に多数の線条体３ｂを並設して、その交点をホットメルト剤等の接着剤を用いて、あるいは、熱融着によって接合した交差結合布（ソフ）４ｂを使用することができる。また、後述する不織布５を使用することも可能である。
【００２０】
また、図３（Ａ）に示すように、編組布、あるいは、図３（Ｂ）に示すように、縦方向に小さな切れ目を多数形成した割符としてこれを拡幅したものを用いることも可能である。
【００２１】
線条体３としては、図４（Ａ）に示すように、結晶性樹脂の単層であってもよく、また、図４（Ｂ）に示すように、接合層７が基層６の片面に積層されたものであってもよく、また図４（Ｃ）に示すように、基層６の両面に積層したものであってもよい。更に図３（Ｄ）に示すようにシースコア構造、図３（Ｅ）に示すようにサイドバイサイド構造とすることもできる。中でも、図３（Ｃ）に示すように、テープ状基層６の両面に低融点の接合層７を積層したものが好ましい。
【００２２】
線条体３の単層体、あるいは積層体の基層６を構成する合成樹脂としては、延伸効果の大きい樹脂、一般には結晶性樹脂が好ましく、高密度ポリエチレン、ポリプロピレン、エチレン・プロピレン共重合体等のポリオレフィン、ポリエチレンテレフタレート、ポリブチレンテレフタレート等のポリエステル、ナイロン６、ナイロン６６等のポリアミド等を用いることができる。
【００２３】
中でも加工性と経済性からポリエチレン、ポリプロピレン等のポリオレフィンが望ましい。特に、線条体３としては、高密度ポリエチレンが望ましく、高密度ポリエチレンとしては、密度が０．９３５〜０．９７０、好ましくは０．９４０〜０．９６０、ＭＦＲが０．２〜１５ｇ／１０分、好ましくは０．４〜１０ｇ／１０分のものが好ましい。
【００２４】
接合層７は、線条体３が布状とされた後、線条体３間を接合し、あるいは、布状体Ａと合成樹脂シート層４間を接合するもので、基層６を構成する合成樹脂より融点が低く熱融着性の優れた合成樹脂が用いられる。
【００２５】
具体的には、ポリエチレン、ポリプロピレン、エチレン・プロピレン共重合体等のポリオレフィン、ポリエチレンテレフタレート、ポリブチレンテレフタレート等のポリエステル、ナイロン６、ナイロン６６のポリアミド等を用いることができ、基層の合成樹脂との関係で基層より低融点の合成樹脂が選択される。
【００２６】
基層６あるいは接合層７として用いられる合成樹脂には、目的に応じて各種の添加剤を添加することができる。
【００２７】
具体的には、有機リン系、チオエーテル系等の酸化防止剤；ヒンダードアミン系等の光安定剤；ベンゾフェノン系、ベンゾトリアゾール系、ベンゾエート系等の紫外線吸収剤；帯電防止剤；ビスアミド系、ワックス系、有機金属塩系等の分散剤；アミド系、有機金属塩系等の滑剤；含臭素有機系、リン酸系、三酸化アンチモン等の難燃剤；有機顔料；無機顔料；無機充填剤、有機充填剤；金属イオン系などの無機、有機抗菌剤等が挙げられる。
【００２８】
これら添加剤は、適宜組み合わせて、基層６や接合層７の材料組成物を製造するいずれかの工程で配合される。添加剤の配合は、従来の公知の二軸スクリュー押出機、バンバリーミキサー、ニーダーミキシングロール等の混練装置を用いて所定割合に混合して、これを溶融混練して調製してもよいし、高濃度のいわゆるマスターバッチを作製し、これを希釈して使用するようにしてもよい。
【００２９】
線条体３として積層体が使用される場合、積層フラットヤーン、又は、スプリットヤーンの成形材料となる積層フィルムを成形する手段としては、予め基層６となるフイルムと接合層７となるフイルムを形成してドライラミネート法や熱ラミネート法を用いて複層化する手段や、基層６となるフイルムの表面に接合層７となる合成樹脂をコーティングする方法、予め形成した基層６となるフイルムに接合層７を押出ラミネートする方法、あるいは、多層共押出法によって積層フイルムとして押出成形するなどの公知の手段から適宜選択して用いればよいが、成形の容易さやコスト面、並びに、製品の各層間の接着性及び光透過性の点では、多層共押出法によって基層６と接合層７の積層体を一段で得る方法が好ましい。シースコア構造、あるいは、サイドバイサイド構造については共押出法によるのが一般的である。
【００３０】
また、延伸して線条体３とする手段としては、基層６となるフイルムを一軸方向に延伸した後接合層７となる合成樹脂を積層し、これをテープ状にスリットしてもよく、あるいは、基層６と接合層７が積層された積層フィルムをスリットする前、又は、スリットした後、一軸方向に延伸することによって得ることもできる。延伸倍率は通常３〜１０倍程度とされる。
【００３１】
一軸延伸フラットヤーンの形状はなんらの制限はなく目的に応じて任意に設定することができるが、一般的には、７５〜１００００デシテックス、糸幅が０．３〜５０ｍｍの範囲が好ましい。こうして得られた一軸延伸フラットヤーンは、縦方向に小さな切れ目を入れてスプリットヤーンとすることもできる。スプリットヤーンとすることによって風合い、手触りを改良することができる。また、線条体３としては、延伸されたモノフィラメントを使用することもできる。布状体Ａは、必要に応じて線条体３の交点を接合する。
【００３２】
線条体３の交点を接合する方法としては、ホットメルト型接着剤で接着することができ、また、線条体３が接合層７を有するときは熱ロールを用いて熱圧着することにより接合することができる。
【００３３】
布状体Ａとして、織布、ソフを用いるときは、下記式によって表される空隙率が１０〜８０％とすることが好ましく、目付けは、目的に応じて任意に設定し得るが、一般には、１５〜３００ｇ／ｍ2、好ましくは５０〜１５０ｇ／ｍ2とされる。
【００３４】
【数３】
0004642289.tif 000003
【００３５】
布状体Ａは多孔質フィルムの片面に接着される。布状体Ａは部分的に接合され、接着剤、ホットメルト剤、熱融着等によって接合することができる。特に生産性、強度の観点から接合は線状に行なうことが好ましい。
【００３６】
また、本発明に使用される布状体Ｂとしては、上記の織布４ａ、ソフ４ｂの他に、短繊維、あるいは、長繊維を積み重ねて結合した不織布５を使用することができる。
【００３７】
こうして得られた布状体Ｂは、多孔質フィルム２と積層され、部分的に接合される。特に生産性、強度、通気性、透湿性を阻害しない等の観点から接合は線状に行なうことが好ましい。積層構造としては、布状体Ａとして織布またはソフ、布状体Ｂとして不織布５を用いたものが好ましい。
【００３８】
布状体Ｂと多孔質フィルム２との貼り合わせは自体通気性、透湿性を阻害しないような公知の手段によって行なうことができ、布状体Ｂの上に多孔質フィルム２を重ねて熱ロールを用いて熱圧着する方法、熱可塑性樹脂をフィルム状に押出して押出しラミネートしその後多孔体とする方法、多孔質フィルム２をホットメルト剤等の接着剤によって接着することによって行なうこともできる。
【００３９】
多孔質フィルム２の厚さは目的に応じて任意に選択し得るが、一般には、３０〜７００μｍ、好ましくは５０〜５００μｍ、さらに好ましくは６０〜３００μｍ程度とされ、シートの引張り強度が１００Ｎ／５０ｍｍ以上、引裂き強度が２０Ｎ以上、シートの質量が２００ｇ／ｍ2以下、シートの透気度が１００００ｓｅｃ／３００ｍｌ以下、透湿度が５００ｇ／ｍ2・２４ｈ以上となるように形成することが好ましい。
【００４０】
本発明に係る家畜排泄物の乾燥・発酵用被覆材１には、張設を容易とするために、鳩目加工をし、あるいは面ファスナーを取り付けることができる。
【００４１】
本発明に係る家畜排泄物の乾燥・発酵用被覆材１は、通気性、透湿性があり、軽量で、強度を有する。
【００４２】
【発明の効果】
本発明に係る家畜排泄物の乾燥・発酵用被覆材は、布状体Ａと多孔質フィルムと布状体Ｂを積層したから、通気性、防水性にすぐれ、また、強靭で機械的強度、耐久性に優れ、実用価値の大きな家畜排泄物の乾燥・発酵用被覆材を得ることができる。
【００４３】
【実施例】
（測定方法）
ａ．透気度：
ＪＩＳＬ−１０９６  一般織物試験方法  通気性Ｂに準拠
ｂ．透湿度
ＪＩＳＺ−０２０８  透湿度試験方法（カップ法）に準拠
ｃ．引張強度
ＪＩＳＬ−１０９６  一般織物試験方法  引張強さに準拠
ｄ．引裂強度
ＪＩＳＬ−１０９６  一般織物試験方法  引裂強さＡ−１（シングルタング法）に準拠
【００４４】
（通気性防水シート）
１．多孔質フィルムの製造
線状低密度ポリエチレン（ＭＦＲ）２．１ｇ／１０ｍｉｎ、密度０．９３１ｇ／ｃｍ3）１００重量部に炭酸カルシウム２００重量部を添加し、インフレーション押出機を用いて、１９５℃で押出し、ダイス径１００ｍｍ、ＢＵＲ＝３、引取速度１０ｍ／ｍｉｎの条件でインフレーションフィルムを成形した後、延伸倍率２．０倍、延伸温度６０℃で一軸延伸を行ない、厚さ２５μｍの多孔質ポリエチレンフィルムを得た。
【００４５】
２．不織布の製造
ポリプロピレン（芯材）と中密度ポリエチレン（鞘材）からなる複合繊維を用いて形成した不織布（目付け１６ｇ／ｍ2）とした。
【００４６】
３．織布の製造
高密度ポリエチレン（融点１３２℃、ＭＦＲ０．５ｇ／１０ｍｉｎ、密度０．９５２ｇ／ｃｍ3）の両面に、高圧法低密度ポリエチレン（融点１１６℃、ＭＦＲ４ｇ／１０ｍｉｎ、密度０．９２５ｇ／ｃｍ3）を積層し、インフレーション成形法によって三層フィルムを成形した。
【００４７】
レザーを用いて得られたフィルムを所定幅にスリットした後、オーブン方式により温度１１０℃で一軸方向に７倍延伸し、ついで温度１２５℃の熱風循環オーブン内で６％の弛緩処理を行ない、肉厚構成比が１０：８０：１０のフラットヤーンを得た。得られたフラットヤーンをスルーザー型織機を用いて表１のように織成し、温度１２５℃の熱ロールにより交点を融着した。
【００４８】
４．積層方法
得られた多孔質フィルムの片面に不織布を熱ロールを用いて熱圧着した後、多孔質フィルムのもう一方の片面に、高圧法低密度ポリエチレン（ＭＦＲ１０ｇ／１０ｍｉｎ、密度０．９２２ｇ／ｃｍ3）を線状（樹脂幅１ｍｍ、ピッチ幅３ｍｍ）に押出して織布を接合して、表１に示す家畜排泄物の乾燥・発酵用被覆材を得た。
【００４９】
５．展設試験
家畜排泄物の乾燥・発酵用被覆材を糞尿堆積物に雨水の浸入がないように被覆し、被覆のない糞尿堆積物と共に１月間屋外に放置し観察した。その結果、家畜排泄物の乾燥・発酵用被覆材で被覆したものは、糞尿堆積物の乾燥が進んで体積が小さくなっていたが、被覆のないものは、降雨の度に吸水し、乾燥が進まず、また、堆積物の流失があった。
【００５０】
【表１】
0004642289.tif 000004
【図面の簡単な説明】
【図１】本発明に係る家畜排泄物の乾燥・発酵用被覆材の例を示す（Ａ）は平面図、（Ｂ）は縦断面図
【図２】本発明に係る家畜排泄物の乾燥・発酵用被覆材の他の例を示す縦断面図
【図３】線条体の例を示す平面図
【図４】線条体の例を示す縦断面図
【符号の説明】
１：家畜排泄物の乾燥・発酵用被覆材
２：多孔質フィルム
３：線条体
４：合成樹脂シート層
６：基層
７：接合層
【図１】
0004642289.tif 000006
【図２】
0004642289.tif 000007
【図３】
0004642289.tif 000008
【図４】
0004642289.tif 000009